(57)【要約】  改善された衝撃性能および卓越した耐薬品性を有するポリマーブレンドが本明細書で記載される。ポリマーブレンドは、少なくとも１種の半芳香族ポリエステルポリマー、少なくとも１種のポリ（フェニルスルホン）ポリマー、および少なくとも１種の衝撃改質剤を含む。一部の実施形態において、ポリマーブレンドは、１種以上の芳香族ポリカーボネートポリマー、１種以上のポリ（アリールエーテルスルホン）ポリマー、および１種以上の添加剤を任意選択で含むことができる。一部の実施形態において、ポリマーブレンドは、望ましくは携帯用電子機器構成要素に組み込むことができる。【選択図】なし【特許請求の範囲】
【請求項１】
芳香族ポリエステルポリマー；
ポリフェニルスルホン（「ＰＰＳＵ」）ポリマー；および
エラストマーを含む反応性衝撃改質剤
を含む、ポリマーブレンド。
【請求項２】
芳香族ポリエステルポリマーが、以下の式（Ｉ）：
2018526519.tif 000030
（式中、
−  Ａｒは、少なくとも２個の炭素を共通に含む少なくとも２つの縮合ベンゼン環を含有する、アリーレン基を含み；
−  Ｒ１は、各場合に、ハロゲン、アルキル、アルケニル、アリール、アリール、エーテル、チオエーテル、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；
−  ｎは、１〜２０の範囲の整数であり、
−  ｉは、各場合に、０〜２の範囲の、独立して選択される整数である）
で表される繰り返し単位（「Ｒｐｅ」）を含む、請求項１に記載のポリマーブレンド。
【請求項３】
Ａｒが、以下の式（Ｖ），
2018526519.tif 000031
（式中、
−  Ｒ２は、各場合に、ハロゲン、アルキル、パーハロゲン化アルキル、アルケニル、パーハロゲン化アルキニル、アリール、パーハロゲン化アリール、エーテル、チオエーテル、エステル、アミド、イミド、アルキルまたはアルキル土類金属スルホネート、アルキルスルホネート、アルキルまたはアルカリ土類金属ホスホネート、アルキルホスホネート、アミン、第四級アンモニウム、およびそれらの任意の組み合わせからなる群から独立して選択され、
−  ｊは、各場合に、０〜３の、独立して選択される整数である）
で表されるナフタレートを含む、請求項１または２に記載のポリマーブレンド。
【請求項４】
芳香族ポリエステルポリマーの濃度が、ポリマーブレンドの総重量に対して、約１重量％〜約８０重量％である、請求項１から３のいずれか一項に記載のポリマーブレンド。
【請求項５】
ＰＰＳＵポリマーが、以下の式（ＶＩ）：
2018526519.tif 000032
（式中、
−  Ｒ３は、各場合に、ハロゲン、アルキル、アルケニル、アルキニル、アリール、エーテル、チオエーテル、カルボン酸、エステル、アミド、イミド、アルキルまたはアルキル土類金属スルホネート、アルキルスルホネート、アルキルまたはアルカリ土類金属ホスホネート、アルキルホスホネート、アミン、第四級アンモニウム、およびそれらの任意の組み合わせからなる群から独立して選択され、
−  ｋは、各場合に、０〜４の、独立して選択される整数である）
で表される繰り返し単位（Ｒｐｐｓｕ）を含む、請求項１から４のいずれか一項に記載のポリマーブレンド。
【請求項６】
ＰＰＳＵポリマーが、以下の式（ＶＩＩ）：
2018526519.tif 000033
で表される繰り返し単位（Ｒ’ｐｐｓｕ）を含む、請求項１から５のいずれか一項に記載のポリマーブレンド。
【請求項７】
ＰＰＳＵポリマーの濃度が、ポリマーブレンドの総重量に対して、約３５重量％〜約９５重量％である、請求項１から６のいずれか一項に記載のポリマーブレンド。
【請求項８】
ＰＰＳＵポリマーが、３６５℃の温度および５ｋｇの重さでＡＳＴＭ  Ｄ１２３８標準に従って測定して、約２５ｇ／１０分以下であるメルトフローレートを含む、請求項１から７のいずれか一項に記載のポリマーブレンド。
【請求項９】
衝撃改質剤が、エチレンおよびグリシジルメタクリレートを含むポリマーを含む官能化ポリオレフィンを含む、請求項１から８のいずれか一項に記載のポリマーブレンド。
【請求項１０】
衝撃改質剤が、アクリル酸エステル部分を含まない、請求項１から９のいずれか一項に記載のポリマーブレンド。
【請求項１１】
衝撃改質剤濃度が、ポリマーブレンドの総重量に対して、少なくとも約８重量％である、請求項１から１０のいずれか一項に記載のポリマーブレンド。
【請求項１２】
以下の式（ＩＸ）：
2018526519.tif 000034
［式中、Ａｒ’は、以下の式（ＸＩＩ）
2018526519.tif 000035
（式中、
−  Ｒ６は、各場合に、ハロゲン、アルキル、パーハロゲン化アルキル、アルケニル、パーハロゲン化アルキニル、アリール、パーハロゲン化アリール、エーテル、チオエーテル、エステル、アミド、イミド、アルキルまたはアルキル土類金属スルホネート、アルキルスルホネート、アルキルまたはアルカリ土類金属ホスホネート、アルキルホスホネート、アミン、第四級アンモニウム、およびそれらの任意の組み合わせからなる群から独立して選択され；
−  ｍは、各場合に、０〜４の範囲の、独立して選択される整数であり；
−  ｎ’は、１〜２０の範囲の整数であり；
−  ｐは、各場合に、０〜２の範囲の、独立して選択される整数である）
で表される］
で表される繰り返し単位（Ｒｐｃ）を含むポリカーボネートポリマーをさらに含む、請求項１から１１のいずれか一項に記載のポリマーブレンド。
【請求項１３】
ブレンドが、ＡＳＴＭ  Ｄ２５６標準に従って測定して、少なくとも３００Ｊ／ｍのノッチ付きアイゾット耐衝撃性を含む、請求項１から１２のいずれか一項に記載のポリマーブレンド。
【請求項１４】
請求項１から１３のいずれか一項に記載のポリマーブレンドを含む、携帯用電子機器構成要素。
【請求項１５】
携帯用電子機器が、携帯電話、携帯情報端末、ラップトップコンピュータ、タブレットコンピュータ、ウェアラブルコンピュータ機器、カメラ、携帯音楽プレーヤ、携帯ラジオ、全地球位置測定システム受信機、および携帯ゲームコンソールからなる群から選択される、請求項１４に記載の携帯用電子機器。
【発明の詳細な説明】
【技術分野】
【０００１】
関連出願の相互参照
本出願は、２０１５年９月９日出願の米国仮特許出願第６２／２１６，０９５号および２０１５年１１月２３日出願の欧州特許出願公開第１５１９５８６５．９号に対する優先権を主張するものであり、これらの出願のそれぞれの全内容は、あらゆる目的のために参照により本明細書に援用される。
【０００２】
本発明は、増加した耐衝撃性ならびに優れた耐汚染性、白色度および耐薬品性を有する、ポリエステルとポリ（フェニルスルホン）とのブレンドに関する。
【背景技術】
【０００３】
今日、携帯用電子機器、例えば、携帯電話、携帯情報端末（ＰＤＡ）、ラップトップコンピュータ、タブレットコンピュータ、スマートウォッチ、携帯音楽プレーヤなどは、世界中で広く使用されている。携帯用電子機器は、さらにもっと携帯性および利便性を求めてますます小さくかつ軽くなりつつあるが、一方で同時により進んだ機能およびサービスを行うことがますますできるようになってきており、両方ともが機器およびネットワークシステムの開発による。
【０００４】
過去には、マグネシウムまたはアルミニウムなどの低密度金属が、携帯用電子部品の最適な材料であった一方で、合成樹脂が、コストの理由（これらのマグネシウムなどの密度がより低い金属の一部は、いくらか高価であり、必要とされるしばしば小さくおよび／または入り組んだ部品の製造は高価である）、設計柔軟性の制限の撤回、さらなる重量軽減、および（それらの着色性のせいで）制限されない審美的可能性の提供のために、次第に少なくとも部分的な取替品として登場してきた。したがって、プラスチック携帯用電子部品は、様々かつ複雑な形状に加工するのが容易であり、頻繁な使用の厳しさに耐えることができ（卓越した耐衝撃性を含む）、概して電気絶縁能力を有し、かつ挑戦的な審美的要求を満たす一方でそれらの意図された操作性を妨げない材料から作製されることが望ましい。それにもかかわらず、ある特定の場合に、プラスチックは、携帯用電子機器におけるオールプラスチック構造部品を提供するための強度および／または剛さを有しないことがあり得、金属／合成樹脂アセンブリにしばしば遭遇される。
【０００５】
構造上の支持を確保するための望ましい機械的特性（例えば、引張り強度）ならびにさらには、取り付け／アセンブリングを可能にする望ましい可撓性（例えば、破断点伸び）を有し、衝撃および攻撃的薬品に耐えることができ（例えば、それぞれ、耐衝撃性および耐薬品性）、かつ良好な着色性を有するポリマー組成物の提供は、この分野における継続的な課題であり、様々なプラスチックに基づく解決策が既に試みられてきた一方で、満たされない課題に到達するためのなお継続的な改善が必要とされている。
【発明を実施するための形態】
【０００６】
改善された衝撃性能および優れた耐薬品性を有する、ポリ（フェニルスルホン）ポリマーとポリエステルポリマーとのポリマーブレンドが、本明細書で記載される。さらに、ブレンドは、望ましい白色度、着色性および耐陽極酸化性も有する。ポリマーブレンドは、少なくとも１種の半芳香族ポリエステルポリマー、少なくとも１種のポリ（フェニルスルホン）（「ＰＰＳＵ」）ポリマー、および少なくとも１種の衝撃改質剤を含む。一部の実施形態において、ポリマーブレンドは、１種以上の芳香族ポリカーボネートポリマー、１種以上のポリ（アリールエーテルスルホン（「ＰＡＥＳ」）ポリマーまたは１種以上の添加剤を任意選択で含み得る。さらに、ポリマーブレンドへのポリカーボネートポリマーの添加が、ポリマーブレンドの衝撃性能を相乗的に改善し得ることが見出された。一部の実施形態において、ポリマーブレンドは、望ましくは携帯用電子機器構成要素に組み込むことができる。明確さのために、ポリマーブレンドは、「ＰＰＳＵ／ＰＥ」ブレンドと称されることもある。
【０００７】
ＰＰＳＵ／ＰＥブレンドは、改善された衝撃性能を有し得る。携帯用電子機器（およびその部品）は、小さくかつ軽量であることがしばしば望ましい一方で、機器が通常の取扱いおよび偶発的な突然の衝撃（例えば、落下）で損傷されないように、優れた構造強度が非常に望ましい。それに対応して、構造部品は、一般に携帯用電子機器に組み込まれ、機器に強度、硬さ（ｒｉｇｉｄｉｔｙ）、および／または耐衝撃性を与え、かつ恐らくは機器の様々な内部構成要素および／または携帯用電子機器ケース（例えば、外側ハウジング）の一部もしくはすべてのための取付け場所も提供し、一方で構成要素間の電気絶縁／電気遮蔽を確実にする。一部の実施形態において、ＰＰＳＵ／ＰＥブレンドは、少なくとも約３００ジュール／メートル（「Ｊ／ｍ」）、少なくとも約３５０Ｊ／ｍ、または少なくとも約４００Ｊ／ｍの耐衝撃性を有し得る。一部の実施形態において、本明細書に記載されるＰＰＳＵ／ＰＥブレンドは、約１０００Ｊ／ｍ以下、約８００Ｊ／ｍ以下、約７００Ｊ／ｍ以下、または約６５０Ｊ／ｍ以下耐衝撃性を有し得る。当業者であれば、明確に開示された範囲内のさらなる耐衝撃性範囲が、企図され、かつ本開示の範囲内であることを理解する。耐衝撃性は、実施例にさらに記載されるとおりに、ＡＳＴＭＤ２５６標準に従ってノッチ付きアイゾット衝撃試験を使用して測定され得る。
【０００８】
ＰＰＳＵ／ＰＥブレンドは、卓越した耐薬品性も有し得る。一部の用途状況では、携帯用電子機器のプラスチック構成要素の少なくとも一部は、携帯用電子機器に対して外部の環境に曝露させることがあり得、したがって、外部環境における化学剤と接触し得る。例えば、タブレットコンピュータ、携帯電話およびウェアラブルコンピュータ機器は、ヒトと身体的接触によって相互作用するように設計され、その露出されたプラスチック構成要素は、相互作用する身体部分から化学剤に曝露され得る。別の例として、携帯用電子機器は、限定されないが、液体を含む不慮の流出に影響されやすくあり得る。一般に、プラスチック機器構成要素の露出部分と接触する、外部環境における薬剤には、限定されないが、極性有機薬剤、例えば、消費者化学剤が含まれる。
【０００９】
極性有機薬品に対する機器構成要素の耐性は、一般に機器構成要素がその意図される用途状況で耐えることが期待される最も過酷な消費者薬品の一つに相当する、日焼け止めローションに対するその耐性によって測定することができる。特に、日焼け止めローションは、一般にプラスチックに対して非常に腐食性であり得る様々な紫外線吸収性薬品を含有する。代表的な日焼け止めは、少なくとも１．８重量％のアボベンゾン（１−（４−メトキシフェニル）−３−（４−ｔｅｒｔ−ブチルフェニル）−１，３−プロパンジオン）、少なくとも７重量％のホモサレート（３，３，５−トリメチルシクロヘキシルサリチレート）および少なくとも５重量％のオクトクリレン（２−エチルヘキシル２−シアノ−３，３−ジフェニルアクリレート）を含み得る。前述の日焼け止めの一例は、Ｅｄｇｅｗｅｌｌ（Ｓｔ．Ｌｏｕｉｓ，ＭＯ）から商品名Ｂａｎａｎａ  Ｂｏａｔ（登録商標）Ｓｐｏｒｔ  Ｐｅｒｆｏｒｍａｎｃｅ（登録商標）（ＳＰＦ３０）の下で市販されている。ＰＰＳＵ／ＰＥブレンドの耐薬品性は、試料が攻撃的薬品に曝露され、制御された環境で老化された後に、ＰＰＳＵ／ブレンドの成形試料における亀裂またはひび割れを、目視で観察するのに必要な最低歪み（「臨界歪み」）として測定することができる。一般に、臨界歪みが高ければ高いほど、ＰＰＳＵ／ＰＥポリマーブレンドの耐薬品性はより高い。本明細書での関心のあるＰＰＳＵ／ＰＥブレンドは、約２％超の臨界歪みを有し得る。臨界歪みの測定は、さらに以下の実施例に記載される。
【００１０】
ＰＰＳＵ／ＰＥブレンドは、望ましい白色度も有し得る。一部の実施形態において、ＰＰＳＵ／ＰＥブレンドは、約８５〜約９６のＣＩＥＬ＊値、約−２〜約２のＣＩＥａ＊値および約−２〜約６のＣＩＥｂ＊値を有し得る。当業者であれば、明確に開示された範囲内のさらなるＬ＊、ａ＊およびｂ＊範囲が企図され、且つ本開示の範囲内であることを理解する。
【００１１】
ＰＰＳＵ／ＰＥブレンドは、望ましい耐陽極酸化性も有し得る。携帯用電子機器に存在する金属部品（例えば、アルミニウム部品）または金属−プラスチック部品（例えば、アルミニウム−プラスチック部品）は、一般に陽極酸化処理を受ける。陽極酸化処理は、その目的が、一般に攻撃的薬品の使用によって、金属表面上に酸化物層を構築することである、電気化学プロセスを含み得る。それに対応して、ポリマー要素を既に含むかまたはそれにアセンブルされている携帯用電子部品で陽極酸化が行わる用途状況で、優れた耐陽極酸化性を示すポリマー材料が望ましい。耐陽極酸化性は、ＰＰＳＵ／ＰＥブレンドの成形試料および２３℃で７０重量％硫酸に曝露された成形試料の引張り強度および破断点伸びにおける差として測定され得る。耐陽極酸化性の測定は、実施例にさらに記載される。一部の実施形態において、ＰＰＳＵ／ＰＥブレンドは、約１０％以下、約５％以下、約２％以下、約１．５％以下、または約１以下の引張り強度の相対差（１００＊｜曝露引張り強度−未曝露引張り強度｜／（曝露引張り強度））を有し得る。一部の実施形態において、ＰＰＳＵ／ＰＥブレンドは、約３０％以下、約２０％以下、約１５％以下、または約１２％以下の破断点引張り伸びの相対差を有し得る。当業者は、明確に開示された範囲内のさらなる相対引張り強度および破断点引張り伸び範囲が企図され、かつ本開示の範囲内であることを理解する。
【００１２】
半芳香族ポリエステル
本明細書で関心のあるＰＰＳＵ／ＰＥブレンドは、少なくとも１種の半芳香族ポリエステルを含む。本明細書で使用される場合、「半芳香族ポリエステル」は、少なくとも１個のエステル基（−Ｃ（Ｏ）Ｏ−）、少なくとも１個のアルキレン基および少なくとも１個のアリーレン基（ここで、アリーレン基は、少なくとも２個の炭素を共通して有する少なくとも２つの縮合ベンゼン環を含む）を有する少なくとも５０モル％の繰り返し単位（Ｒｐｅ）を含む、ポリマーを指す。半芳香族ポリエステルは、ホモポリマーまたはコポリマー（ランダム、交互またはブロック）であり得る。一部の実施形態において、半芳香族ポリエステルは、少なくとも６０モル％、少なくとも７０モル％、少なくとも８０モル％、少なくとも９０モル％、少なくとも９５モル％、または少なくとも９９モル％の繰り返し単位（Ｒｐｅ）を有する。当業者は、明確に開示された範囲内のさらなる繰り返し単位Ｒｐｅ濃度範囲が企図され、かつ本開示の範囲内であることを理解する。
【００１３】
一部の実施形態において、繰り返し単位（Ｒｐｅ）は、以下の式：
2018526519.tif 000002
（ここで、Ａｒは、少なくとも２個の炭素を共通して有する少なくとも２つの縮合ベンゼン環を含むアリーレン基であり；Ｒ１は、各場合に、ハロゲン、アルキル、アルケニル、アリール、アリール、エーテル、チオエーテル、エステル、アミド、イミド、アルキルまたはアルキル土類金属スルホネート、アルキルスルホネート、アルキルまたはアルカリ土類金属ホスホネート、アルキルホスホネート、アミン、第四級アンモニウム、およびそれらの任意の組み合わせからなる群から独立して選択され；ｎは、１〜２０の整数であり；ｉは、各場合に、０〜２の範囲の、独立して選択される整数である）の一つで表すことができる。本明細書で使用される場合、「独立して選択される」は、対応する単位が、同じかまたは異なることができ、互いに独立して選択されることを意味する。
【００１４】
一部の実施形態において、−（ＣＲ１ｉ）ｎ−は、式−ＣｎＨ２ｎ−（各場合にｉ＝０である）で表すことができる。一部の実施形態において、−ＣｎＨ２ｎ−は、Ｃ２〜Ｃ８アルキレン基、直鎖Ｃ２〜Ｃ８アルキレン基または直鎖Ｃ２〜Ｃ４アルキレン基であり得る。望ましい−ＣｎＨ２ｎ−基には、限定されないが、メチル基；エチル基；ｎ−プロピル基；イソプロピル基；またはブチル基（ｎ−、イソ、ｓｅｃまはｔｅｒｔ）が含まれ得る。
【００１５】
一部の実施形態において、Ａｒは、ナフチレン（例えば、２，６−ナフチレン）、アントリレン（例えば、２，６−アントリレン）、フェナントリレン（例えば、２，７−フェナントリレン）、ナフタセ二レンおよびピレニレンから選択され得る。特に望ましい半芳香族ポリエステルは、以下の式、
2018526519.tif 000003
（ここで、Ｒ２は、各場合に、ハロゲン、アルキル、パーハロゲン化アルキル、アルケニル、パーハロゲン化アルキニル、アリール、パーハロゲン化アリール、エーテル、チオエーテル、エスエル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；ｊは、各場合に、０〜３の、独立して選択される整数である）
で表されるナフタレートである、式（Ｉ）で表される繰り返し単位（Ｒｐｅ）を有する。一部の実施形態において、Ａｒは、以下の式：
2018526519.tif 000004
によって表すことができる。
【００１６】
望ましい単位Ａｒの例には、限定されないが、２，６−ナフタレート；２，７−ナフタレート；１，４−ナフタレート；２，３−ナフタレート；１，８−ナフタレート；１，２−ナフタレート；およびそれらの誘導体が含まれる。
【００１７】
望ましい繰り返し単位（Ｒｐｅ）には、限定されないが、メチレンナフタレート、エチレンナフタレート、プロピレンナフタレートおよびブチレンナフタレートを含めて、アルキレンナフタレートが含まれ得る。このような実施形態において、ポリエステルは、それぞれ、ポリ（メチレン−２，６−ナフタレート）、ポリ（エチレン−２，６−ナフタレート）、ポリ（プロピレン−２，６−ナフタレート）またはポリ（ブチレン−２，６−ナフタレート）であり得る。優れた結果は、ポリ（エチレン−２，６−ナフタレート）（「ＰＥＮ」）について得られた。
【００１８】
本明細書で関心のある半芳香族ポリエステルは、当技術分野で周知の技術を使用して合成され得る。例えば、式（ＩＶ）の半芳香族ポリエステルは、対応するＡｒのジカルボン酸：
2018526519.tif 000005
および対応する−（ＣＲ１ｉ）ｎ−のジオール：ＨＯ−（ＣＲ１ｉ）ｎ−ＯＨの重縮合から（によって）形成され得る。
【００１９】
繰り返し単位（Ｒｐｅ）に加えて、半芳香族ポリエステルは、繰り返し単位（Ｒｐｅ）と区別される１種以上の追加の繰り返し単位（Ｒｐｅ＊）を含み得る。望ましい繰り返し単位（Ｒｐｅ＊）には、限定されないが、繰り返し単位（Ｒｐｅ）に関して上に記載されたものが含まれる。一部のこのような実施形態において、半芳香族ポリエステは、約４９モル％以下、約４０モル％以下、約３０モル％以下、約２０モル％以下、約１０モル％以下、約５モル％以下、または約１モル％以下の１種以上の追加の繰り返し単位（Ｒｐｅ＊）を含み得る。当業者は、明確に開示された範囲内のさらなる繰り返し単位（Ｒｐｅ＊）濃度範囲が企図され、かつ本開示の範囲内であることを理解する。
【００２０】
半芳香族ポリエステルは、少なくとも約１，０００ｇ／モル、少なくとも約５，０００ｇ／モル、または少なくとも約１０，００００ｇ／モルの数平均分子量を有し得る。一部の実施形態において、半芳香族ポリエステルは、約１００，０００ｇ／モル以下、約７５，０００ｇ／モル以下、または約５０，０００ｇ／モル以下の数平均分子量を有し得る。一部の実施形態において、半芳香族ポリエステルは、少なくとも約１，０００ｇ／モル、少なくとも約１５，０００ｇ／モル、または少なくとも約２０，０００ｇ／モルの重量平均分子量を有し得る。一部の実施形態において、半芳香族ポリエステルは、約２００，０００ｇ／モル以下、約１５０，０００ｇ／モル以下の重量平均分子量、約１２５，０００ｇ／モル以下、約１１０，０００ｇ／モル以下、または約１００，０００ｇ／モル以下の重量平均分子量を有し得る。当業者は、明確に開示された範囲内の数平均および重量平均分子量についてのさらなる範囲が企図され、かつ本開示の範囲内であることを理解する。
【００２１】
本明細書で関心のあるＰＰＳＵ／ＰＥブレンドについて、半芳香族ポリエステルの濃度は、ＰＰＳＵ／ＰＥブレンドの総重量に対して、約１重量％〜約８０重量％、約２重量％〜約７０重量％、約５重量％〜約４０重量％、約７重量％〜約３５重量％、約１０重量％〜約３５重量％、約１２重量％〜約３５重量％、約１３重量％〜約３５重量％、約１５重量％〜約３５重量％、約１５重量％〜約３０重量％、約１５重量％〜約２７重量％、または約１５重量％〜約２５重量％であり得る。当業者であれば、明確に開示された範囲内のさらなる半芳香族ポリエステル濃度範囲が企図され、且つ本開示の範囲内であることを理解する。
【００２２】
一部の実施形態において、ＰＰＳＵ／ＰＥブレンドは、追加の区別される半芳香族ポリエステルを含み得る。追加の区別される半芳香族ポリエステルには、上に記載された半芳香族ポリエステルが含まれ得る。このような実施形態において、半芳香族ポリエステルと追加の区別される半芳香族ポリエステルとの合わせた重量に対する半芳香族ポリエステルの重量比（半芳香族ポリエステルの重量／（半芳香族ポリエステルの重量＋追加の区別される半芳香族ポリエステルの合わせた重量））は、少なくとも約０．５、少なくとも約０．６、少なくとも約０．７、少なくとも約０．８、少なくとも約０．９、少なくとも約０．９５、または少なくとも約０．９９である。一部の実施形態において、半芳香族ポリエステルと追加の区別される半芳香族ポリエステルとの合わせた重量に対する半芳香族ポリエステルの重量比は、１であり得る。当業者であれば、明確に開示された範囲内においてさらなる重量比範囲が企図され、かつ本開示の範囲内であることを理解する。
【００２３】
ポリフェニルスルホンポリマー
本明細書で関心のあるＰＰＳＵ／ＰＥブレンドは、少なくとも１種のＰＰＳＵポリマーを含む。ＰＰＳＵポリマーは、少なくとも５０モル％の繰り返し単位が、以下の式：
2018526519.tif 000006
（ここで、Ｒ３は、各場合に、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、および第四級アンモニウムからなる群から独立して選択され；ｋは、各場合に、０〜４の、独立して選択される整数である）の繰り返し単位（Ｒｐｐｓｕ）である、任意のポリマーを指す。一部の実施形態において、ＰＰＳＵポリマーは、少なくとも約６０モルパーセント（「モル％」）、少なくとも約７０モル％、少なくとも約８０モル％、少なくとも約９０モル％、少なくとも約９５モル％、または少なくとも約９９モル％の繰り返し単位（Ｒｐｐｓｕ）を有し得る。当業者は、明確に開示された範囲内のさらなる繰り返し単位Ｒｐｐｓｓ濃度範囲が企図され、かつ本開示の範囲内であることを理解する。
【００２４】
一部の実施形態において、繰り返し単位（Ｒｐｐｓｕ）は、以下の式：
2018526519.tif 000007
で表すことができる。
【００２５】
本明細書で関心のあるブレンドは、ブレンドの総重量に対して、約９０重量％以下、少なくとも約２０重量％、約２０重量％〜約９０重量％、約３０重量％〜約８５重量％、約４０重量％〜約８０重量％、約５０重量％〜約７０重量％、または約５５重量％〜約６５重量％のＰＰＳＵ濃度を有し得る。当業者であれば、明確に開示された範囲内のさらなるＰＰＳＵの濃度範囲が企図され、かつ本開示の範囲内であることを理解する。ＰＰＳＵは、当技術分野で周知の方法によって合成され得る。さらに、望ましいＰＰＳＵポリマーは、Ｒａｄｅｌ（登録商標）ＰＰＳＵの商品名の下でＳｏｌｖａｙ  Ｓｐｅｃｉａｌｔｙ  Ｐｏｌｙｍｅｒｓ  ＵＳＡ，Ｌ．Ｌ．Ｃ．（Ａｌｐｈａｒｅｔｔａ，ＧＡ）から入手可能である。
【００２６】
一部の実施形態において、ポリエステルポリマーに対するＰＰＳＵポリマーの重量比（ＰＰＳＵの重量／ポリエステルの重量）は、少なくとも約１、少なくとも約１．５、少なくとも約２、または少なくとも約３であり得る。一部の実施形態において、ポリエステルポリマーに対するＰＰＳＵポリマーの重量比は、約１５以下、約１０以下、または約７以下であり得る。当業者であれば、明確に開示された範囲内のさらなる重量比範囲が企図され、かつ本開示の範囲内であることを理解する。
【００２７】
意外なことに、ＰＰＳＵポリマーのメルトフローレートは、本明細書に記載されるＰＰＳＵ／ＰＥブレンドの衝撃性能に有意な影響を与え得ることが見出された。特に、ＰＰＳＵのメルトフローレートが、約２５グラム／１０分（「ｇ／１０分」）以下または約２０ｇ／１０分以下の場合、ＰＰＳＵ／ＰＥブレンドは、有意に増加した衝撃性能を有することが見出された。一部の実施形態において、ＰＰＳＵポリマーは、約２５ｇ／１０分以下、約２０ｇ／１０分以下のメルトフローレートを有し得る。一部の実施形態において、ＰＰＳＵポリマーは、少なくとも約１ｇ／１０分、少なくとも約５ｇ／１０分、少なくとも約１０ｇ／１０分、少なくとも約１５ｇ／１０分、または少なくとも約１８ｇ／１０分のメルトフローレートを有し得る。メルトフローレートは、３６５℃の温度および５ｋｇの重量でＡＳＴＭ  Ｄ−１２３８標準に従って測定することができる。当業者であれば、明確に開示された範囲内のさらなるメルトフローレート範囲が企図され、かつ本開示の範囲内であることを理解する。
【００２８】
ＰＰＳＵポリマーは、約２０，０００ｇ／モル〜約１００，０００ｇ／モル、または約４０，０００ｇ／モル〜約８０，０００ｇ／モルの重量平均分子量を有し得る。重量平均分子量は、ポリスチレン標準物質を用いてＡＳＴＭ  Ｄ５２９６標準を使用してゲル浸透クロマトグラフィーによって決定され得る。当業者は、明確に開示された範囲内のさらなる重量平均分子量範囲が企図され、かつ本開示の範囲内であることを理解する。
【００２９】
繰り返し単位（Ｒｐｐｓｕ）に加えて、ＰＰＳＵポリマーは、繰り返し単位（Ｒｐｐｓｕ）と区別される１種以上の追加の繰り返し単位（Ｒｐｐｓｕ＊）を含み得る。望ましい追加の繰り返し単位（Ｒｐｐｓｕ＊）には、限定されないが、繰り返し単位（Ｒｐｐｓｕ）に関して上に記載されたものが含まれる。一部の実施形態において、１種以上の追加の繰り返し単位（Ｒｐｐｓｕ＊）の少なくとも１種は、ビスフェノールＡとビスフェノールＳ（４，４’−ジヒドロキシジフェニルエーテル）との重縮合の結果であり得る。このような実施形態において、繰り返し単位（Ｒｐｐｓｕ＊）は、式
2018526519.tif 000008
で表すことができる。
【００３０】
一部の実施形態において、ＰＰＳＵポリマーは、約４９モル％以下、約４０モル％以下、約３０モル％以下、約２０モル％以下、約１０モル％以下、約５モル％以下、または約１モル％以下の１種以上の追加の繰り返し単位（Ｒｐｐｓｕ＊）を含み得る。当業者は、明確に開示された範囲内のさらなる繰り返し単位（Ｒｐｐｓｕ＊）濃度範囲が企図され、かつ本開示の範囲内であることを理解する。
【００３１】
一部の実施形態において、ＰＰＳＵ濃度は、ＰＰＳＵ／ＰＥブレンドの総重量に基づいて、約３５重量％〜約９５重量％、約４０重量％〜約９０重量％、約２５重量％〜約８５重量％、または約５０重量％〜約８０重量％であり得る。当業者であれば、明確に開示された範囲内のさらなるＰＰＳＵ濃度範囲が企図され、かつ本開示の範囲内であることを理解する。
【００３２】
一部の実施形態において、ＰＰＳＵ／ＰＥブレンドは、追加の区別されるＰＰＳＵを含み得る。追加の区別されるＰＰＳＵポリマーには、上に記載されたＰＰＳＵポリマーが含まれ得る。このような実施形態において、ＰＰＳＵポリマーと追加の区別されるＰＰＳＵポリマーとの合わせた重量に対するＰＰＳＵポリマーの重量比（ＰＰＳＵの重量／（ＰＰＳＵの重量＋追加の区別されるＰＰＳＵポリマーの総重量））は、少なくとも約０．５、少なくとも約０．６、少なくとも約０．７、少なくとも約０．８、少なくとも約０．９、少なくとも約０．９５、または少なくとも約０．９９である。一部の実施形態において、ＰＰＳＵポリマーと追加の区別されるＰＰＳＵポリマーとの合わせた重量に対するＰＰＳＵポリマーの重量比は、１であり得る。当業者であれば、明確に開示された範囲内のさらなる重量比範囲が企図され、かつ本開示の範囲内であることを理解する。
【００３３】
衝撃改質剤
本明細書で関心のあるＰＰＳＵ／ＰＥブレンドは、少なくとも１種の衝撃改質剤を含む。一般に、衝撃改質剤は、ＰＰＳＵ／ＰＥブレンドに有用な特性、例えば、望ましい降伏点および破断点伸びを付与するように選択され得る。一部の実施形態において、０℃未満のガラス転移温度（「Ｔｇ」）を有するゴム状低弾性官能化ポリオレフィン衝撃改質剤が望ましい。Ｔｇ＜０℃を有する官能化ポリオレフィン衝撃改質剤には、限定されないが、１９９４年３月３日に出願され、「Ｐｏｌｙｐｈｔｈａｌａｍｉｄｅ  Ｂｌｅｎｄｓ」と表題された、Ｄｅｓｉｏらに付与された米国特許第５，４３６，２９４号明細書、および１９９３年９月１６日に出願され、「Ｓｔａｂｉｌｉｚｅｄ  Ｐｏｌｙａｍｉｄｅ  Ｆｉｂｅｒ」と表題された、Ｒｅｉｃｈｍａｎｎに付与された米国特許第５，４４７，９８０号明細書（これらの両方ともは、参照により本明細書に援用される）に開示されたものが含まれる。さらに、望ましい衝撃改質剤には、限定されないが、ポリオレフィン、好ましくは官能化ポリオレフィン、ならびに特に、限定されないが、スチレンエチレンブチレンスチレン（「ＳＥＢＳ」）およびエチレンプロピレンジエンモノマー（Ｍ−クラス）ゴム（「ＥＰＤＭ」）を含めて、官能化エチレンコポリマーを含むエラストマーが含まれる。
【００３４】
官能化ポリオレフィン衝撃改質剤は、Ｅｘｘｏｎ  Ｍｏｂｉｌ  Ｃｈｅｍｉｃａｌ  Ｃｏｍｐａｎｙからの、Ｅｘｘｅｌｏｒ（登録商標）ＰＯとして入手可能なマレイン酸化ポリプロピレンおよびエチレン−プロピレンコポリマー、ならびにＥｘｘｅｌｏｒ（登録商標）ＲＴＭ．ＶＡ  １８０１などの、約０．６重量パーセントのペンダント無水コハク酸基を含む無水マレイン酸官能化エチレン−プロピレンコポリマーゴム；  ＤｕＰｏｎｔ  Ｃｏｍｐａｎｙからの、Ｓｕｒｌｙｎ（登録商標）として入手可能なアクリレート変性ポリエチレン、例えば、メタクリル酸変性ポリエチレンである、Ｓｕｒｌｙｎ（登録商標）９９２０；およびＤｏｗ  Ｃｈｅｍｉｃａｌ  Ｃｏｍｐａｎｙからの、Ｐｒｉｍａｃｏｒ（登録商標）、例えば、アクリル酸変性ポリエチレンである、Ｐｒｉｍａｃｏｒ（登録商標）１４１０  ＸＴ；Ｋｒａｔｏｎ  Ｐｏｌｙｍｅｒｓから入手可能な、無水マレイン酸変性ＳＥＢＳブロックコポリマー、例えば、Ｋｒａｔｏｎ（登録商標）ＦＧ１９０１Ｘ（ＳＥＢＳは、約２重量％の無水マレイン酸でグラフト化されている）；Ｃｒｏｍｐｔｏｎ  Ｃｏｒｐｏｒａｔｉｏｎから入手可能な、１％無水マレイン酸官能化ＥＰＤＭである、無水マレイン酸官能化ＥＰＤＭターポリマーゴム、例えば、Ｒｏｙａｌｔｕｆ（登録商標）４９８を含めて、商業的供給元から入手可能である。衝撃改質剤上の適当な官能基は、半芳香族ポリエステルの末端基と反応して、マトリックスポリマーに増強された付着性を与え得る化学的部分を含む。
【００３５】
他の望ましい官能化衝撃改質剤には、限定されないが、エチレン−高級（ｈｉｇｈｅｒ）アルファ−オレフィンポリマーおよびエチレン−高級アルファ−オレフィン−ジエンポリマー（これらは、適当な反応性カルボン酸またはそれらの誘導体、例えば、アクリル酸、メタクリル酸、無水マレイン酸またはそれらのエステルでグラフト化されるか、またはそれらと共重合されることによって反応性官能基を与えられており、ＡＳＴＭ  Ｄ−６３８に従って決定されて最大で約５０，０００ｐｓｉの引張りモジュラスを有する）が含まれる。適当な高級アルファ−オレフィンには、限定されないが、Ｃ３〜Ｃ８アルファ−オレフィン、例えば、プロピレン、ブテン−１、ヘキサン１およびスチレンが含まれる。代わりに、このような単位を含む構造を有するコポリマーはまた、重合１〜３ジエンモノマーの適当なホモポリマーおよびコポリマーの水素化によって得られてもよい。例えば、様々なレベルのペンダントビニル単位を有するポリブタジエンが、容易に得られ、これらは水素化されて、エチレン−ブテンコポリマー構造を与えてもよい。同様に、ポリイソプレンの水素化が用いられて、同等のエチレン−イソブチレンコポリマーを与えてもよい。
【００３６】
本明細書に記載されるＰＰＳＵ／ＰＥブレンドについて、優れた結果が、エチレンベースのエラストマーを含有する反応性衝撃改質剤で得られた。特に、優れた結果が、エチレンとグリシジルメタクリレートとのコポリマーおよびエチレンと、アクリル酸エステルと、グリシジルメタクリレートとのターポリマーである官能化衝撃改質剤で得られた。上述の反応衝撃改質剤は、それぞれ、商品名Ｌｏｔａｄｅｒ（登録商標）ＡＸ８８４０およびＬｏｔａｄｅｒ（登録商標）ＡＸ８９００の下で、Ａｒｋｅｍａ（Ｂｒｉｓｔｏｌ，ＰＡ，ＵＳＡ）から市販されている。
【００３７】
本明細書で有用な他の衝撃改質剤には、米国特許第６，７６５，０６２号明細書（Ｃｉｂａ  Ｓｐｅｃｉａｌｔｙ  Ｃｈｅｍｉｃａｌｓ  Ｃｏｒｐｏｒａｔｉｏｎ）および欧州特許第９０１  ５０７  Ｂ１号明細書（ＤｕＰｏｎｔ）に記載されたものが含まれる。本明細書で有用ななお他の衝撃改質剤には、Ｒｏｈｍ＆ＨａａｓによりＰａｒａｌｏｉｄ（登録商標）衝撃改質剤として商業化されたアクリル衝撃改質剤が含まれる。
【００３８】
一部の実施形態において、反応性衝撃改質剤は、アクリル酸エステル部分を含まないであり得る。一部の実施形態において、衝撃改質剤は、約１モル％以下、約５モル％以下、約１０モル％以下、約２０モル％以下、約３０モル％以下、または約３５モル％以下のアクリル酸エステル部分を有し得る。一部の実施形態において、衝撃改質剤は、少なくとも１０モル％、少なくとも１５モル％、少なくとも２０モル％、少なくとも２５モル％、または少なくとも３０モル％のアクリル酸エステル部分を有し得る。当業者は、明確に開示された範囲内のさらなるアクリル酸エステル部分濃度範囲が企図され、かつ本開示の範囲内であることを理解する。
【００３９】
本明細書で関心のあるＰＰＳＵ／ＰＥブレンドは、ＰＰＳＵ／ＰＥブレンドの総重量に対して、少なくとも８重量％である、衝撃改質剤濃度を有し得る。意外なことに、衝撃改質剤濃度が、約８重量％未満である場合、ブレンドの衝撃性能は、望ましくなく低下され得ることが見出された。一部の実施形態において、ＰＰＳＵ／ＰＥブレンドは、ＰＰＳＵ／ＰＥブレンドの総重量に対して、少なくとも約８．５重量％、少なくとも約９重量％、少なくとも約９．５重量％、または少なくとも約１０重量％である衝撃改質剤濃度を有する。一部の実施形態において、衝撃改質剤濃度は、ＰＰＳＵ／ＰＥブレンドの総重量に対して、約２０重量％以下、約１７重量％以下、約１６重量％以下、または約１５重量％以下である。当業者は、明確に開示された濃度内のさらなる衝撃改質剤濃度が企図され、かつ本開示の範囲内であることを理解する。
【００４０】
一部の実施形態において、ＰＰＳＵ／ＰＥブレンドは、追加の区別される衝撃改質剤を含み得る。追加の区別される衝撃改質剤には、上に記載された衝撃改質剤が含まれ得る。このような実施形態において、衝撃改質剤と追加の区別される衝撃改質剤との合わせた重量に対する衝撃改質剤の重量比（衝撃改質剤の重量／（衝撃改質剤の重量＋追加の衝撃改質剤の総重量））は、少なくとも約０．５、少なくとも約０．６、少なくとも約０．７、少なくとも約０．８、少なくとも約０．９、少なくとも約０．９５、または少なくとも約０．９９である。一部の実施形態において、衝撃改質剤と追加の区別される衝撃改質剤との合わせた重量に対する衝撃改質剤の重量比は、１であり得る。当業者であれば、明確に開示された範囲内のさらなる重量比範囲が企図され、かつ本開示の範囲内であることを理解する。
【００４１】
芳香族ポリカーボネートポリマー
ＰＰＳＵ／ＰＥブレンドは、１種以上の芳香族ポリカーボネートポリマーを任意選択で含み得る。本明細書に記載されるＰＰＳＵ／ＰＥブレンドへの芳香族ポリカーボネートポリマーの添加は、衝撃性能を相乗的に改善し得ることが見出された。本明細書で使用される場合、「芳香族ポリカーボネートポリマー」は、繰り返し単位の少なくとも５０モル％が、少なくとも１種のアリーレンモノマーおよび少なくとも１種のカーボネートモノマー（−Ｏ−Ｃ（＝Ｏ）−Ｏ−）を有する繰り返し単位（Ｒｐｃ）である、任意のポリマーを指す。一部の実施形態において、芳香族ポリカーボネートポリマーは、少なくとも約６０モル％、少なくとも約８０モル％、少なくとも約９０モル％、少なくとも約９５モル％、少なくとも約９９モル％の繰り返し単位（Ｒｐｃ）を有し得る。当業者は、明確に開示された範囲内のさらなる繰り返し単位（Ｒｐｃ）濃度範囲が企図され、かつ本開示の範囲内であることを理解する。
【００４２】
一部の実施形態において、繰り返し単位（Ｒｐｃ）は、以下の式：
2018526519.tif 000009
（ここで、Ｒ４は、各場合に、ハロゲン、Ｃ１〜Ｃ２０アルキル、Ｃ５〜Ｃ１５シクロアルキル、Ｃ１〜Ｃ２０アルケニル、アルキニル、Ｃ１〜Ｃ２０アリール、Ｃ１〜Ｃ２０アルキルアリール、Ｃ１〜Ｃ２０アラルキル、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；Ａｒ’は、芳香族単−または多核基であり；Ｌは、各場合に、０〜４の範囲の、独立して選択される整数である）
の一つで表すことができる。
【００４３】
一部の実施形態において、Ａｒ’は、限定されないが、ナフチレン（例えば、２，６−ナフチレン）、アンアトリレン（例えば、２，６−アントリレン）、フェナントリレン（例えば、２，７−フェナントリレン）、ナフタセニレンおよびピレニレンを含む、１つ以上の縮合ベンゼン環を有する部分；またはそれらの少なくとも１個はヘテロ原子である、５〜２４個の原子を含む芳香族炭素環系を有する部分（例えば、ピリジン、ベンズイミダゾール、およびキノロン）から選択され得る。ヘテロ原子は、Ｎ、Ｏ、Ｓｉ、ＰまたはＳであり得る。一部の実施形態において、ヘテロ原子は、Ｎ、ＯまたはＳであり得る。
【００４４】
一部の実施形態において、Ａｒ’は、以下の式：
2018526519.tif 000010
（ここで、Ｒ５は、各場合に、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；Ｔ’’’は、Ｃ１〜Ｃ２０アルキル、Ｃ５〜Ｃ１５シクロアルキル、Ｃ１〜Ｃ２０アリール、Ｃ１〜Ｃ２０アルキルアリール、Ｃ１〜Ｃ２０アルキルアリール、Ｃ１〜Ｃ２０アルケニル、およびハロゲンから選択され；ｍは、各場合に、０〜４の範囲の、独立して選択される整数である）
の一つで表すことができる。
【００４５】
一部の実施形態において、Ａｒ’は、以下の式：
2018526519.tif 000011
（ここで、Ｒ６は、各場合に、ハロゲン、アルキル、パーハロゲン化アルキル、アルケニル、パーハロゲン化アルキニル、アリール、パーハロゲン化アリール、エーテル、チオエーテル、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；ｍは、各場合に、０〜４の範囲の、独立して選択される整数であり；ｎ’は、１〜２０の整数であり；ｐは、各場合に、０〜２の範囲の、独立して選択される整数である）で表すことができる。一部のこのような実施形態において、各Ｒ６は、独立して、限定されないが、メチル、エチル、ｎ−プロピル；イソプロピル、またはブチル（ｎ−、イソ、ｓｅｃまたはｔｅｒｔ）を含む、Ｃ１〜Ｃ２０アルキルであり得る。一部の実施形態において、ｎ’は１であり得、各ｐは２であり得る。一部のこのような実施形態において、各Ｒ６はメチル基であり得る。
【００４６】
芳香族ポリカーボネートポリマーは、分岐を含まないであり得るか、またはそれは、分岐され得る。芳香族ポリカーボネートは、半結晶性（それは、融解温度を有する）または非晶性（それは、融解温度を有しないが、ガラス転移温度を有する）であり得る。一部の実施形態において、芳香族ポリカーボネートは、好ましくは非晶性である。芳香族ポリカーボネートポリマーは、当技術分野で公知の方法によって合成され得る。例えば、式（ＶＩＩＩ）の芳香族ポリカーボネートポリマーは、ジフェニルカーボネートモノマーと芳香族ジオールモノマーとの重縮合によって合成され得る。さらなる例として、式（ＩＸ）の芳香族ポリカーボネートポリマーは、ホスゲンモノマーと芳香族ジオールモノマーとの重縮合によって合成され得る。望ましい芳香族ポリカーボネートポリマーおよびそれらの対応する合成は、参照により本明細書に援用される、２００９年２月２６日に出願され、「Ａｒｏｍａｔｉｃ  Ｐｏｌｙｃａｒｂｏｎａｔｅ  Ｃｏｍｐｏｓｉｔｉｏｎ」と表題される、Ｅｌ−Ｈｉｂｒｉらの米国特許出願公開第２０１０／００１６５１８号明細書で検討されている。
【００４７】
繰り返し単位（Ｒｐｃ）に加えて、芳香族ポリカーボネートポリマーは、繰り返し単位（Ｒｐｃ）と区別される１種以上の追加の繰り返し単位（Ｒｐｃ＊）を含み得る。望ましい繰り返し単位（Ｒｐｃ＊）には、限定されないが、繰り返し単位（Ｒｐｃ）に関して上に記載されたものが含まれる。一部のこのような実施形態において、芳香族ポリカーボネートポリマーは、約４９モル％以下、約４０モル％以下、約３０モル％以下、約２０モル％以下、約１０モル％以下、約５モル％以下、または約１モル％以下の１種以上の追加の繰り返し単位（Ｒｐｃ＊）を含み得る。当業者は、明確に開示された範囲内のさらなる繰り返し単位（Ｒｐｃ＊）濃度範囲が企図され、かつ本開示の範囲内であることを理解する。
【００４８】
一部の実施形態において、芳香族ポリカーボネート濃度は、ＰＰＳＵ／ＰＥブレンドの総重量に対して、約１重量％〜約５０重量％まで、約２５重量％まで、約２０重量％まで、または約１５重量％までであり得る。一部の実施形態において、ＰＰＳＵ／ＰＥブレンドは、ＰＰＳＵ／ＰＥブレンドの総重量に対して、約０．５重量％〜約２０重量％、約１重量％〜約２０重量％、約２重量％〜約２０重量％、または約５重量％〜約１５重量％の芳香族ポリカーボネート濃度を有し得る。
【００４９】
一部の実施形態において、ＰＰＳＵ／ＰＥブレンドは、追加の区別されるポリカーボネートポリマーを含み得る。追加の区別されるポリカーボネートポリマーには、上に記載されたポリカーボネートポリマーが含まれ得る。このような実施形態において、ポリカーボネートポリマーと追加の区別されるポリカーボネートポリマーとの合わせた重量に対するポリカーボネートポリマーの重量比（ポリカーボネートの重量／（ポリカーボネートの重量＋追加の区別されるポリカーボネートの総重量））は、少なくとも約０．５、少なくとも約０．６、少なくとも約０．７、少なくとも約０．８、少なくとも約０．９、少なくとも約０．９５、少なくとも約０．９９である。一部の実施形態において、ポリカーボネートポリマーと追加の区別されるポリカーボネートポリマーとの合わせた重量に対するポリカーボネートポリマーの重量比は、１であり得る。当業者であれば、明確に開示された範囲内のさらなる重量比範囲が企図され、かつ本開示の範囲内であることを理解する。
【００５０】
ＰＡＥＳポリマー
ＰＰＳＵ／ＰＥブレンドは、ＰＰＳＵポリマーと区別される１種以上のＰＡＥＳポリマーを任意選択で含み得る。本明細書で使用される場合、ＰＡＥＳポリマーは、繰り返し単位の少なくとも５０重量％が、少なくとも１個のアリーレン基、少なくとも１個のエーテル基（−Ｏ−）および少なくとも１個のスルホン基［−Ｓ（＝Ｏ）２−］を含む繰り返し単位（Ｒｐｓ）である、任意のポリマーを指す。一部の実施形態において、ＰＡＥＳポリマーは、少なくとも約６０モルパーセント（「モル％」）、少なくとも約８０モル％、少なくとも約９０モル％、少なくとも約９５モル％、または少なく後も約９９モル％の繰り返し単位（Ｒｐｓ）を有し得る。当業者は、明確に開示された範囲内のさらなる繰り返し単位（Ｒｐｓ）濃度が企図され、かつ本開示の範囲内であることを理解する。
【００５１】
ＰＡＥＳポリマーのアリーレン基は、６〜３６個の炭素原子を有する芳香族基であり得、ここで、炭素原子の１個以上は、ハロゲン、アルキル、アルケニル、アルキニル、アリール、アリールアルキル、ニトロ、シアノ、アルコキシ、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、および第四級アンモニウムからなる群から選択される少なくとも１個の置換基において任意選択で置換されている。
【００５２】
一部の実施形態において、繰り返し単位（ＲＰＳ）は、以下の式：
−Ａｒ１−（Ｔ’−Ａｒ２）ｎ−Ｏ−Ａｒ３−ＳＯ２−［Ａｒ４−（Ｔ−Ａｒ２）ｎ’’−ＳＯ２］ｍ’−Ａｒ５−Ｏ−        （ＸＩＩＩ）
（ここで、Ａｒ１、Ａｒ２、Ａｒ３、Ａｒ４、およびＡｒ５は、芳香族単核および多核基からなる群から独立して選択され；ＴおよびＴ’は、結合および１個または２個以上のヘテロ原子を任意選択で含む二価基からなる群から独立して選択され；ｎ’’、およびｍ’は、０〜５の独立して選択される整数である）
で表すことができる。一部の実施形態において、Ａｒ１、Ａｒ２、Ａｒ３、Ａｒ４およびＡｒ５は、それぞれ、以下の式：
2018526519.tif 000012
（ここで、Ｒ７は、各場合に、水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され、ｑは、各場合に、０〜４の、独立して選択される整数である）の群から独立して選択される式で表すことができる。
【００５３】
一部の実施形態において、Ａｒ２はさらに、縮合ベンゼン環類（例えば、ナフチレン類および２，６−ナフチレン）、アントリレン類（例えば、２，６−アントリレン）およびフェナントリレン類（例えば、２，７−フェナントリレン）、ナフタセニレン類およびピレニレン類基；その少なくとも１つがヘテロ原子である、５〜２４の原子を含む芳香族炭素環系（例えば、ピリジン類、ベンズイミダゾール類、およびキノロン類）からなる群から選択されてもよい。ヘテロ原子は、Ｎ、Ｏ、Ｓｉ、ＰまたはＳであり得る。一部の実施形態において、ヘテロ原子は、Ｎ、ＯまたはＳであり得る。
【００５４】
一部の実施形態において、式（ＸＩＩＩ）のＴおよびＴ’は、結合；−ＣＨ２−；−Ｏ−；−ＳＯ２−；−Ｓ−；−Ｃ（Ｏ）−；−Ｃ（ＣＨ３）２−；−Ｃ（ＣＦ３）２−；
−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素、またはＣ１〜Ｃ１２アルキル、Ｃ１〜Ｃ１２アルコキシ、もしくはＣ６〜Ｃ１８アリール基である）；ｎが１〜６の整数である−（ＣＨ２）ｎ−および−（ＣＦ２）ｎ−；最大で６個の炭素原子の、直鎖もしくは分岐の、脂肪族二価基；ならびにそれらの組み合わせから独立して選択され得る。
【００５５】
一部の実施形態において、繰り返し単位（Ｒｐｓ）は、以下の式：
2018526519.tif 000013
［ここで、Ｒ８は、各場合に、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの組み合わせからなる群から独立して選択され；ｓは、各場合に、０〜４の範囲の、独立して選択される整数であり；ＴおよびＴ’は、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素、またはＣ１−Ｃ１２−アルキル、Ｃ１−Ｃ１２−アルコキシ、もしくはＣ６〜Ｃ１８−アリール基である）；ｎ’’’が１〜６の整数である−（ＣＨ２）ｎ’’’−および−（ＣＦ２）ｎ’’’−；最大で６個の炭素原子の、直鎖もしくは分岐の、脂肪族二価基；ならびにそれらの組み合わせからなる群から独立して選択される］の群から選択される式で表すことができる。
【００５６】
一部の実施形態において、ＰＡＥＳポリマーは、ポリ（ビフェニルエーテルスルホン）であり得る一方で、他の実施形態において、ＰＡＥＳポリマーは、ポリエーテルスルホン、ポリエーテルエーテルスルホン、またはビスフェノールＡポリスルホンであり得る。本明細書で使用される場合、ポリ（ビフェニルエーテルスルホン）は、繰り返し単位の少なくとも５０モル％が、少なくとも１個のエーテル基（−Ｏ−）、少なくとも１個のスルホン基［−Ｓ（＝Ｏ）２−］、および少なくとも２個の基（Ｇ＊）［各基（Ｇ＊）は独立して、フェニレン類、ナフチレン類（例えば、２，６−ナフチレン）、アントリレン類（例えば、２，６−アントリレン）およびフェナントリレン類（例えば、２，７−フェナントリレン）、ナフタセニレン類およびピレニレン類からなる群から選択され；ここで、基（Ｇ＊）のそれぞれは、少なくとも１個の単結合によっておよび、任意選択でさらに、最大でも１個のメチレン基によって直接に、それ自体とは異なる少なくとも１つの基（Ｇ＊）と連結されている］を有する繰り返し単位（ＲＰＳａ）である、任意のポリマーを指す。したがって、基（Ｇ＊）は、一緒に連結されて、限定されないが、ビフェニレン基（例えば、ｐ−ビフェニレン）、１，２’−ビナフチレン基、ターフェニレン基（例えば、ｐ−ターフェニレン）およびフルオレニレン基（フルオレンに由来する二価基）を含む基を形成することができる。一部の実施形態において、ポリ（ビフェニルエーテルスルホン）の繰り返し単位の少なくとも約６０モル％、少なくとも約７０モル％、少なくとも約８０モル％、少なくとも約９０モル％、少なくとも約９５モル％、または少なくとも約９９モル％は、繰り返し単位（Ｒｐｓａ）である。
【００５７】
一部の実施形態において、繰り返し単位（ＲＰＳａ）は、上で定義されたとおりの、式（ＸＩＩＩ）の繰り返し単位であり得るが、但し、少なくとも１つのＡｒ１〜Ａｒ５は、望ましくは以下の：
2018526519.tif 000014
からなる式の群から選択される式で表される芳香族部分である。
【００５８】
一部の実施形態において、繰り返し単位（ＲＰＳａ）は、以下の式：
2018526519.tif 000015
ならびにそれらの混合物の一つで表すことができる。
【００５９】
一部の実施形態において、ＰＡＥＳは、ポリエーテルエーテルスルホン（「ＰＥＥＳ」）ポリマーまたはビスフェノールＡポリスルホンポリマーであり得る。本明細書で使用される場合、ＰＥＥＳは、繰り返し単位の少なくとも５０重量％が式：
2018526519.tif 000016
の繰り返し単位（ＲＰＳｂ）である、任意のポリマーを指す。
【００６０】
一部の実施形態において、ポリ（ビフェニルエーテルスルホン）の繰り返し単位の少なくとも約６０モル％、少なくとも約７０モル％、少なくとも約８０モル％、少なくとも約９０モル％、少なくとも約９５モル％、または少なくとも約９９モル％は、繰り返し単位（ＲＰＳｂ）である。
【００６１】
一部の実施形態において、ＰＡＥＳは、ビスフェノールＡポリスルホン（「ＰＳＵ」）ポリマーである。本明細書で使用される場合、ＰＳＵは、繰り返し単位の少なくとも５０モル％が、式：
2018526519.tif 000017
の繰り返し単位（ＲＰＳｃ）である、任意のポリマーを指す。
【００６２】
一部の実施形態において、ポリ（ビフェニルエーテルスルホン）の繰り返し単位の少なくとも約６０モル％、少なくとも約７０モル％、少なくとも約８０モル％、少なくとも約９０モル％、少なくとも約９５モル％、または少なくとも約９９モル％は、繰り返し単位（ＲＰＳｃ）である。ＰＳＵは、当業者に公知の方法によって調製され得る。さらに、ＰＳＵは、Ｓｏｌｖａｙ  Ｓｐｅｃｉａｌｔｙ  Ｐｏｌｙｍｅｒｓ  ＵＳＡ，Ｌ．Ｌ．Ｃ．からＵＤＥＬ（登録商標）ＰＳＵとして市販されている。
【００６３】
添加剤
一部の実施形態において、ＰＰＳＵ／ＰＥブレンドは、１種以上の添加剤を含み得る。添加剤には、限定されないが、紫外線安定剤、熱安定剤、酸化防止剤、顔料、加工助剤、潤滑剤、難燃剤（ハロゲン含有またはハロゲン不含）、ならびに／または限定されないが、カーボンブラックおよびカーボンナノフィブリルを含む、導電性添加剤が含まれ得る。
【００６４】
一般に、本明細書に記載されるＰＰＳＵ／ＰＥブレンドは、高度に着色性である。それに対応して、比較的わずかな量の顔料を使用して望ましい色を組成物に付与することができる。一般に、顔料濃度の増加は、ポリマー組成物の衝撃性能を望ましくなく低下させ得る。高度に着色性のポリマー組成物は、それらが衝撃性能の増加を促進するのに役立つことができるので、望ましい。白色度のための顔料には、限定されないが、ＴｉＯ２、硫化亜鉛、硫酸バリウム、炭酸カルシウム、およびそれらの任意の組み合わせが含まれる。さらに、広範な着色有機および／または無機顔料のいずれも、所望の目標に色を適切に調整するために使用され得る。一部の実施形態において、顔料の濃度は、１００部の樹脂当たり約２０部（「ｐｈｒ」）以下、約１７ｐｈｒ以下、約１５ｐｈｒ以下、約１０ｐｈｒ以下、約６ｐｈｒ以下、約５ｐｈｒ以下、または約３ｐｈｒ以下であり得る。一部の実施形態において、顔料の濃度は、ＰＰＳＵ／ＰＥブレンドの総重量に対して、約２０重量％以下、約１５重量％以下、約１０重量％以下、約５重量％以下、または約３重量％以下であり得る。一部の実施形態において、顔料の濃度は、ＰＰＳＵ／ＰＥブレンドの総重量に対して、約１重量％〜約１０重量％であり得る。当業者であれば、明確に開示された範囲内のさらなる顔料濃度範囲が企図され、かつ本開示の範囲内であることを理解する。
【００６５】
物品
本明細書に記載されるＰＰＳＵ／ＰＥブレンドは、望ましくは携帯用電子機器における構成要素として組み込まれ得る。本明細書で使用される場合、「携帯用電子機器」は、便利に移送され、様々な場所で使用されることが意図される電子機器を指す。携帯用電子機器には、限定されないが、携帯電話、携帯情報端末（「ＰＤＡ」）、ラップトップコンピュータ、タブレットコンピュータ、ウェアラブルコンピュータ機器（例えば、スマートウォッチおよびスマートグラス）、カメラ、携帯音楽プレーヤ、携帯ラジオ、全地球測位システム受信器、および携帯ゲームコンソールが含まれ得る。
【００６６】
一部の実施形態において、携帯用電子機器の構成要素の少なくとも一部は、携帯用電子機器の外部環境に曝露され得る。（例えば、構成要素の少なくとも一部は、携帯用電子機器の外部の環境と接触している）。例えば、構成要素の少なくとも一部は、携帯用電子機器の外側ハウジングの少なくとも一部を形成し得る。一部のこのような実施形態において、構成要素は、携帯用電子機器の周囲の周りの完全もしくは部分「枠」、格子細工の形態での梁、またはそれらの組み合わせであり得る。別の例として、構成要素の少なくとも一部は、入力機器の少なくとも一部を形成し得る。一部のこのような実施形態において、電子機器のボタンは、構成要素を含み得る。一部の実施形態において、構成要素は、電子機器によって完全に囲まれている（例えば、構成要素は、携帯用電子機器の外部の観測点から目視できない）。
【００６７】
一部の実施形態において、構成要素は、取付け穴を有する取付け構成要素、または他の締結機器（限定されないが、それ自体と携帯用電子機器の別の構成要素（限定されないが、回路板、マイクロホン、スピーカ、ディスプレイ、バッテリ、カバー、ハウジング、電気または電子コネクタ、ヒンジ、無線アンテナ、スチッイ、またはスイッチボードを含む）との間のスナップフィットコネクタを含む）であり得る。一部の実施形態において、携帯用電子機器は、入力機器の少なくとも一部であり得る。
【００６８】
携帯用電子機器の構成要素は、当技術分野で周知の方法を使用して製作され得る。例えば、携帯用電子機器構成要素は、限定されないが、射出成形、ブロー成形、または押出成形を含む方法によって製作され得る。一部の実施形態において、ＰＰＳＵ／ＰＥブレンドは、限定されないが、射出成形を含めて、当技術分野で公知の方法によってペレット（例えば、２つの端部間で実質的に円柱の本体を有する）に形成され得る。一部のこのような実施形態において、携帯用電子機器構成要素は、ペレットから製作され得る。
【００６９】
一部の実施形態において、携帯用電子機器構成要素は、限定されないが、真空蒸着（金属を加熱して堆積させる様々な方法を含む）、無電解メッキ、電気メッキ、化学蒸着、金属スパッタリング、および電子ビーム蒸着を含む、当技術分野で周知の方法によって金属で被覆され得る。金属は何らの特別の処理なしで構成要素によく付着し得るが、一部の実施形態において、当技術分野で周知の方法を使用して付着性を改善し得る。このような方法には、限定されないが、合成樹脂表面を粗くする研磨、付着促進剤の添加、化学エッチング、プラズマおよび／もしくは放射線への曝露による表面の官能化（例えば、レーザまたは紫外放射）、またはこれらの任意の組み合わせが含まれる。また、一部の実施形態において、金属被覆法は、携帯用電子機器構成要素が酸浴に浸漬される少なくとも１つのステップを含み得る。２種以上の金属または金属合金が、ＰＰＳＵ／ＰＥブレンドを含む構成要素上にメッキされ得る。例えば、ある金属または合金を、その良好な付着性のために合成樹脂表面上に直接メッキすることができ、別の金属または合金を、それがより高い強度および／または剛さを有するので前のメッキの上にメッキすることができる。有用な被覆金属および合金には、限定されないが、銅、ニッケル、鉄−ニッケル、およびクロム、ならびに区別される層におけるこれらの組み合わせが含まれる。一部の実施形態において、携帯用電子機器構成要素の表面は、金属で完全または部分的に被覆され得る。一部の実施形態において、構成要素の表面積の約５０％超または約１００％超は、金属被覆され得る。構成要素の異なる領域において、金属層の厚さおよび／もしくは数、ならびに／または金属層の組成は変わってもよい。金属は、携帯用電子機器構成要素の一定の区域で１つ以上の特性を効率的に向上させるためにパターンで被覆されてもよい。
【実施例】
【００７０】
以下の実施例により、ＰＰＳＵ／ＰＥＮブレンドの機械的および耐汚染特性が実証される。各試験試料は、ＰＰＳＵポリマー、ＰＥＮポリマー、衝撃改質剤、および白色顔料を含んだ。使用したＰＰＳＵポリマーは、両方ともＳｏｌｖａｙ  Ｓｐｅｃｉａｌｔｙ  Ｐｏｌｙｍｅｒｓ  ＵＳＡ，  Ｌ．Ｌ．Ｃ．（Ａｌｐｈａｒｅｔｔａ，ＧＡ，ＵＳＡ）から市販されている、Ｒａｄｅｌ（登録商標）ＰＰＳＵ  Ｒ−５１００  ＬＣ１００またはＲａｄｅｌ（登録商標）ＰＰＳＵ  Ｒ−５９００  ＮＴのいずれかであった。Ｒａｄｅｌ（登録商標）ＰＰＳＵ  Ｒ−５１００  ＬＣ１００（「ＰＰＳＵ  １」）およびＲａｄｅｌ（登録商標）ＰＰＳＵ  Ｒ−５９００  ＮＴ（「ＰＰＳＵ  ２」）は、それぞれ、３６５℃の温度および５．０ｋｇ重さでＡＳＴＭ  Ｄ１２３８に従って測定して、１４〜２０ｇ／１０分および２６〜３６ｇ／１０分のメルトフローレート（「ＭＦＲ」）を有する。使用したＰＥＮポリマーは、帝人株式会社（東京、日本国）から市販されている、Ｔｅｏｎｅｘ（登録商標）ＴＮ−８０６５Ｓであった。使用した衝撃改質剤は、両方ともＡｒｋｅｍａ（Ｂｒｉｓｔｏｌ，ＰＡ，ＵＳＡ）から市販されている、Ｌｏｔａｄｅｒ（登録商標）ＡＸ８９００（「ＩＭ  １」）またはＬｏｔａｄｅｒ（登録商標）ＡＸ８８４０（「ＩＭ  ２」）のいずれかであった。Ｌｏｔａｄｅｒ（登録商標）ＡＸ８９００は、アクリル酸エステル部分を含み、一方でＬｏｔａｄｅｒ  ＡＸ８８４０は、アクリル酸エステル部分を含まない。使用した白色顔料は、ＤｕＰｏｎｔ（Ｗｉｌｍｉｎｇｔｏｎ，ＤＥ，ＵＳＡ）から市販されている、ＴｉＰｕｒｅ（登録商標）Ｒ−１０５（「ＴｉＯ２  １」）、またはＫｒｏｎｏｓ  Ｗｏｒｌｄｗｉｄｅ，Ｉｎｃ．（Ｄａｌｌａｓ，ＴＸ，ＵＳＡ）から市販されている、Ｋｒｏｎｏｓ（登録商標）２２３３（「ＴｉＯ２  ２」）のいずれかであった。任意選択で、試料の一部は、Ｂａｙｅｒ  Ｍａｔｅｒｉａｌ  Ｓｃｉｅｎｃｅ，  Ｉｎｃ．（Ｐｉｔｔｓｂｕｒｇ，ＰＡ，ＵＳＡ）から市販されている、Ｍａｋｒｏｌｏｎ（登録商標）３１０８としてＰＣポリマーをさらに含んだ。表１は、試験した様々な試料の組成を示す。
【００７１】
2018526519.tif 000018
【００７２】
機械的および化学的試験のために、ブレンドのそれぞれをペレット化し、その後、押出しして、試験片を形成した。ペレット化の前に、ブレンドのＰＰＳＵ、ＰＥＮおよび／またはＰＣを少なくとも１６時間乾燥させ、その後、対応する衝撃改質剤および白色顔料と一緒にブレンドした。次いで、得られた配合物を、Ｃｏｐｅｒｉｏｎ（登録商標）ＺＳＫ−２６押出機を使用して溶融コンパウンドして、ペレットを形成した。それぞれが約０．１２５インチの厚さを有する３種類の試験片を、各ブンレドのペレットから形成した：（Ａ）ＡＳＴＭ  Ｄ−６３８  Ｉ型引張りバー；（Ｂ）５インチ×０．５インチ×０．１２５インチの曲げバー；および（Ｃ）４インチ×４インチ×０．１２５インチのプラーク。試験片は、各配合のペレットを射出成形することによって製作した。
【００７３】
実施例１−機械的性能
この実施例１により、ＰＰＳＵ／ＰＥＮブレンドの機械的性能が実証される。特に、この実施例１により、ＰＰＳＵ／ＰＥＮブレンドの引張り特性および衝撃性能が実証される。
【００７４】
機械的性能を実証するために、引張り特性（破断点引張り強度、破断点引張りモジュラスおよび破断点引張り伸び）は、タイプ（Ａ）試験片を使用してＡＳＴＭ  Ｄ−６３８標準に従って測定し、ノッチ付きアイゾット耐衝撃性は、ＡＳＴＭ  Ｄ−２５６仕様の寸法要件を満たすように機械加工したタイプ（Ｂ）試験片でＡＳＴＭ  Ｄ−２５６に従って測定した。機械的試験の結果を、以下の、表２に示す。
【００７５】
2018526519.tif 000019
【００７６】
表２において、「Ｄ」は、延性破断タイプを示し、「Ｍ」は、混合破断タイプを示し、「Ｂ」は、脆性破断タイプを示す。
【００７７】
表２により、約２０ｇ／１０分未満のメルトフロー粘度（ｍｅｌｔ  ｆｌｏｗ  ｖｉｓｃｏｓｉｔｙ）を有するＰＰＳＵポリマーから調製された試験片は、改善された衝撃性能を有したことが実証される。表１および表２におけるＥ２およびＣＥ１の試験片の比較により、試験片Ｅ２（ＰＰＳＵ１；ＭＦＶ：２６〜３６ｇ／１０分）が、約５０３Ｊ／ｍのノッチ付きアイゾット衝撃を有したが、一方で試験片ＣＥ１（ＰＰＳＵ２；ＭＦＶ：２６〜３６ｇ／１０分）の対応する値は、わずか約２５８Ｊ／ｍに過ぎなかったことが実証される。さらに、破断点破損は、試験片Ｅ２が破断点延性破損を示した一方で、試験片ＣＥ１は破断点混合破損を示したことの観察により証明されるとおりに、定性的に異なった。さらに、表２は、約８重量％超の衝撃改質剤を有する試験片が、改善された衝撃性能も有したことを実証する。表１および表２における試験片Ｅ２および試験片Ｅ４と試験片ＣＥ２との比較により、試験片Ｅ２（１０重量％のＩＭ１）および試験片Ｅ４（１３重量％のＩＭ１）が、それぞれ、５０３Ｊ／ｍおよび４８７Ｊ／ｍのノッチ付きアイゾット衝撃値を有した一方で、試験片ＣＥ２（７重量％のＩＭ２）は、約１９６Ｊ／ｍのノッチ付きアイゾット衝撃を有したことが実証される。さらに、破断点破損は、試験片ＣＥ２（脆性）に対して試験片Ｅ２および試験片Ｅ４（両方とも延性）について定性的に異なった。すべての場合で、試験片Ｅ１〜試験片Ｅ６はすべて、約４００Ｊ／ｍの最低値を有して、優れた衝撃性能を示した。
【００７８】
表２により、ＰＣポリマーが試験ポリマーブレンドに対して有したその相乗的改善も実証される。表１および表２におけるＥ１とＥ６との比較は、試験片Ｅ１（ＰＰＳＵ／ＰＥＮ／ＰＣブレンド）のノッチ付きアイゾット衝撃が約５６１Ｊ／ｍであった一方で、試験片Ｅ６（ＰＰＳＵ／ＰＥＮブレンンド）のものは約４００Ｊ／ｍであったことを実証する。
【００７９】
実施例２−化学的性能
この実施例２により、ＰＰＳＵ／ＰＥＮブレンドの化学的性能が実証される。特に、この実施例２により、ＰＰＳＵ／ＰＥＳブレンドの白色度、色度安定性、耐薬品性、および耐陽極酸化性が実証される。
【００８０】
試験片の白色度は、ＣＩＥＬ−ａ−ｂ座標標準に従って実証し、ここで、Ｌ＊座標は、明度（黒から白）尺度に相当し、ａ＊座標は、緑−赤色度に相当し、ｂ＊尺度は、青−黄色度に相当する。試験片の白色度は、Ｌ＊値が９０．０より大きく、かつ色度座標ａ＊およびｂ＊の合わせた絶対値（｜ａ＊｜＋｜ｂ＊｜）が４．０単位より少ない場合に許容されると見なした。耐薬品性は、日焼け止めに対して実証した。日焼け止めクリームに対する耐薬品性を、Ｂｅｒｇｅｎパラボラ可変歪み曲げ冶具に取り付けたタイプ（Ｂ）試験片にＢａｎａｎａ  Ｂｏａｔ（登録商標）ＳＰＦ３０ブロードスペクトラム日焼け止めクリームを適用することによって試験し、この冶具は、プラスチック材料での印加歪みを約ゼロ〜約２．０％変えて、応力が加えられたアセンブリを形成した。本明細書で使用される場合、ｘ％印加歪みは、ＰＰＳＵ／ＰＥブレンドの成形試料をｘ％だけ伸ばすために要する歪みである。例えば、成形試料の長さが１インチであった場合、２％印加歪みは、成形試料を印加歪みの方向で１．０２インチに伸ばすのに要する歪みを指す。応力を加えられたアセンブリは、制御された湿度環境チャンバ中約６５℃の温度および約９０％の相対湿度で約２４時間老化させた。その後、アセンブリをチャンバから取り出し、歪み冶具に取り付けられたタイプ（Ｂ）試験片を亀裂またはひび割れの何らかの兆候について検査した。破損までの臨界歪みを、亀裂またはひび割れが観察されるパラボラ固定具上の最低歪みレベルとして記録した。白色度および色度安定性試験の結果を、表３で実証する。
【００８１】
2018526519.tif 000020
【００８２】
表３において、＞２．０％である、破損を開始する臨界歪みの値は、２．０％の最大印加歪みまで観察可能な作用がまったくなかったことを示す。
【００８３】
表３は、試験した試料が、改善された衝撃性能と共に卓越した耐薬品性を有したことを実証する。表３を参照すると、試料Ｅ１〜試料Ｅ８のそれぞれが、２．０％超の、破損までの臨界歪みを有した。一般に、１％超の、破損までの臨界歪みを有する組成物は、良好な耐薬品性能を有すると見なされる。それに対応して、表３により、改善された耐衝撃性を有する試料が、卓越した耐薬品性も有したことが実証される。
【００８４】
耐陽極酸化性は、上に記載されるとおりに、酸浴浸漬によって実証した。特に、陽極酸化プロセスは、タイプ（Ａ）試験片を約７０％硫酸に約２３℃で２４時間浸漬させることによってシミュレートした。酸浴浸漬後、試験片を取り出し、水で洗浄し、その後それらの引張り特性（破断点引張り強度、破断点引張りモジュラスおよび破断点引張り伸び）をＡＳＴＭ−Ｄ３６８標準に従って試験した。酸浴浸漬前（表２）および後（表３）の引張り特性は、陽極酸化プロセスに耐える材料の能力の指標として役立った。表２および表３中の引張り特性データから明らかなとおりに、これらの実施例で使用した７０％硫酸溶液で示されるとおりの過酷な酸性条件への曝露後のこれらの材料の機械的性能における劣化はあったとしても非常にわずかである。
【００８５】
上の実施形態は、例証的であり、そして限定的ではないことが意図される。さらに、本発明を特定の実施形態に関連して説明してきたが、当業者は、変更が、本発明の精神および範囲から逸脱することなく形式上および詳細に行われ得ることを理解する。上の文書の参照によるいかなる援用も、本明細書での明確な開示に反している主題は全く援用されないように限定される。
【００８６】
追加的発明概念
第１の発明概念は、芳香族ポリエステルポリマー；ポリフェニルスルホン（「ＰＰＳＵ」）ポリマー；およびエラストマーを含む反応性衝撃改質剤を含む、ポリマーブレンドに関する。第２の発明概念は、芳香族ポリエステルポリマーが、以下の式（Ｉ）〜式（ＩＩＩ）：
2018526519.tif 000021
（ここで、Ａｒは、少なくとも２個の炭素を共通に有する少なくとも２つの縮合ベンゼン環を含む、アリーレン基であり；Ｒ１は、各場合に、ハロゲン、アルキル、アルケニル、アリール、アリール、エーテル、チオエーテル、エステル、アミド、イミド、アルカリまたはアルカリ土類金属スルホネート、アルキルスルホネート、アルカリまたはアルカリ土類金属ホスホネート、アルキルホスホネート、アミン、第四級アンモニウム、およびそれらの任意の組み合わせからなる群から独立して選択され；ｎは、１〜２０の整数であり；ｉは、各場合に、０〜２の整数である）の一つで表される繰り返し単位（「Ｒｐｅ」）を含む、第１の発明概念のポリマーブレンドに関する。
【００８７】
第３の発明概念は、芳香族ポリエステルポリマーが、以下の式（Ｉ）：
2018526519.tif 000022
で表される繰り返し単位（「Ｒｐｅ」）を含む、第１の発明概念のポリマーブレンドに関する。
【００８８】
第４の発明概念は、−（ＣＲ１ｉ）ｎ−が、式−ＣｎＨ２ｎで表される、第２または第３の発明概念のポリマーブレンドに関する。第５の発明概念は、部分−ＣｎＨ２ｎ−が、メチル基；エチル基；ｎ−プロピル基；イソプロピル基；ｎ−ブチル基、イソブチル基またはｔｅｒｔ−ブチル基からなる群から選択される、第４の発明概念のポリマーブレンドに関する。
【００８９】
第６の発明概念は、Ａｒが、以下の式（ＩＶ）、
2018526519.tif 000023
で表されるナフタレートを含む、第２から第５までの発明概念のいずれかのポリマーブレンドに関する。
【００９０】
第７の発明概念は、Ａｒが、以下の式（Ｖ）：
2018526519.tif 000024
で表されるナフタレートを含む、第２から第５までの発明概念のいずれかのポリマーブレンドに関する。
【００９１】
第８の発明概念は、各ｉ＝０である、第６または第７の発明概念のポリマーブレンドに関する。
【００９２】
第９の発明概念は、半芳香族ポリエステルの濃度が、ポリマーブレンドの総重量に対して、約１重量％〜約８０重量％、約２重量％〜約７０重量％、約５重量％〜約４０重量％、約７重量％〜約３５重量％、約１０重量％〜約３５重量％、約１２重量％〜約３５重量％、約１３重量％〜約３５重量％、約１５重量％〜約３５重量％、約１５重量％〜約３０重量％、約１５重量％〜約２７重量％、または約１５重量％〜約２５重量％である、第１から第７までの発明概念のいずれかのポリマーブレンドに関する。
【００９３】
第１０の発明概念は、ＰＰＳＵポリマーが、以下の式（ＶＩ）：
2018526519.tif 000025
で表される繰り返し単位（Ｒｐｐｓｕ）を含む、第１から第９までの発明概念のいずれかのポリマーブレンドに関する。
【００９４】
第１１の発明概念は、ＰＰＳＵポリマーが、以下の式（ＶＩＩ）：
2018526519.tif 000026
で表される繰り返し単位（Ｒｐｐｓｕ）を含む、第１から第９までの発明概念のいずれかのポリマーブレンドに関する。
【００９５】
第１２の発明概念は、ＰＰＳＵポリマーの濃度が、ポリマーブレンドの総重量に対して、約９０重量％以下、少なくとも約２０重量％、約２０重量％〜約９０重量％、約３０重量％〜約８５重量％、約４０重量％〜約８０重量％、約５０重量％〜約７０重量％、または約５５重量％〜約６５重量％である、第１から第１１までの発明概念のいずれかのポリマーブレンドに関する。第１３の発明概念は、ＰＰＳＵポリマーが、式（ＶＩＩ．Ａ）：
2018526519.tif 000027
で表される繰り返し単位（Ｒｐｐｓｕ＊）をさらに含む、第１から第１１までの発明概念のいずれかのポリマーブレンドに関する。
【００９６】
第１４の発明概念は、ＰＰＳＵポリマーが、３６５℃の温度および５ｋｇの重さでＡＳＴＭ  Ｄ１２３８標準に従って測定して、約２５ｇ／１０分以下、約２０ｇ／１０分以下、約１８ｇ／１０分以下、約１７ｇ／１０分以下、約１６ｇ／１０分以下、または約１５ｇ／１０分以下であるメルトフローレートを含む、第１から第１３までの発明概念のいずれかのポリマーブレンドに関する。第１５の発明概念は、ＰＰＳＵポリマーが、３６５℃の温度および５ｋｇの重さでＡＳＴＭ  Ｄ１２３８標準に従って測定して、少なくとも約１ｇ／１０分、少なくとも約５ｇ／１０分、少なくとも約１０ｇ／１０分、または少なくとも約１５ｇ／１０分、または少なくとも約１８ｇ／１０分であるメルトフローレートを含む、第１から第１４までの発明概念のいずれかのポリマーブレンドに関する。
【００９７】
第１６の発明概念は、衝撃改質剤が、エチレンおよびグリシジルメタクリレートを含むポリマーを含む官能化ポリオレフィンを含む、第１から第１５までの発明概念のいずれかのポリマーブレンドに関する。第１７の発明概念は、衝撃改質剤が、アクリル酸エステル部分を含まない、第１６の発明概念のポリマーブレンドに関する。第１８の発明概念は、衝撃改質剤濃度が、ポリマーブレンドの総重量に対して、少なくとも約８重量％、少なくとも約８．５重量％、少なくとも約９重量％、少なくとも約９．５重量％、または少なくとも約１０重量％である、第１から第１７までの発明概念のいずれかのポリマーブレンドに関する。第１９の発明概念は、衝撃改質剤濃度が、ポリマーブレンドの総重量に対して、約２０重量％以下、約１７重量％以下、約１６重量％以下、または約１５重量％以下である、第１から第１８までの発明概念のいずれかのポリマーブレンドに関する。
【００９８】
第２０の発明概念は、ポリマーブレンドが、以下の式（ＶＩＩＩ）および式（ＩＸ）：
2018526519.tif 000028
（ここで、Ｌは、各場合に、０〜４の範囲の、独立して選択される整数であり、Ａｒ’は、以下の式（ＸＩＩ）
2018526519.tif 000029
で表される）の一方で表される繰り返し単位（Ｒｐｃ）を含むポリカーボネートポリマーをさらに含む、第１から第１９までの発明概念のいずれかのポリマーブレンドに関する。
【００９９】
第２１の発明概念は、繰り返し単位（Ｒｐｃ）が、式（ＩＸ）で表される、第２０の発明概念のポリマーブレンドに関する。第２２の発明概念は、芳香族ポリカーボネートの濃度が、ポリマーブレンドの総重量に対して、０重量％〜約５０重量％まで、約２５重量％まで、約２０重量％まで、または約１５重量％まで；約０．５重量％〜約２０重量％、約１重量％〜約２０重量％、約２重量％〜約２０重量％、または約５重量％〜約１５重量％である、第１から第２１までの発明概念のいずれかのポリマーブレンドに関する。第２３の発明概念は、ポリマーブレンドが、ＰＰＳＵポリマーと区別されるＰＡＳＥポリマーをさらに含む、第１から第２２までの発明概念のいずれかのポリマーブレンドに関する。
【０１００】
第２４の発明概念は、ポリマーブレンドが、ポリマーブレンドの総重量に対して、約２０重量％以下、約１５重量％以下、約１０重量％以下、約５重量％以下、約３重量％以下、または約１重量％〜約１０重量％の濃度を有する顔料を含む、第１から第２３までの発明概念のいずれかのポリマーブレンドに関する。
【０１０１】
第２５の発明概念は、ポリマーブレンドが、少なくとも３００ジュール／メートル（「Ｊ／ｍ」）、少なくとも約３５０Ｊ／ｍ、または少なくとも約４００Ｊ／ｍのノッチ付きアイゾット耐衝撃性を有する、第１から第２４までの発明概念のいずれかのポリマーブレンドに関する。第２６の発明概念は、ポリマーブレンドが、約１０００Ｊ／ｍ以下、約８００Ｊ／ｍ以下、約７００Ｊ／ｍ以下、または約６５０Ｊ／ｍ以下の耐衝撃性を有する、第１から第２５までの発明概念のいずれかのポリマーブレンドに関する。
【０１０２】
第２７の発明概念は、第１から第２６までの発明概念のいずれかのポリマーブレンドを含む携帯用電子機器構成要素に関する。第２８の発明概念は、第２７の発明概念の携帯用電子機器構成要素を含む携帯用電子機器に関する。第２９の発明概念は、携帯用電子機器が、携帯電話、携帯情報端末、ラップトップコンピュータ、タブレットコンピュータ、ウェアラブルコンピュータ機器（限定されないが、スマートウォッチおよびスマートグラスを含む）、カメラ、携帯音楽プレーヤ、携帯ラジオ、全地球測位システム受信器、および携帯ゲームコンソールからなる群から選択される、第２８の発明概念の携帯用電子機器に関する。第３０の発明概念は、ポリマーブレンドの少なくとも一部が、携帯用電子機器の外部の環境に曝露される、第２９または第３０の発明概念のいずれかの携帯用電子機器構成要素に関する。
【０１０３】
第３１の発明概念は、ポリマーブレンドから成形された５インチ×０．５インチ×０．１２５インチの曲げバーの、破損までの臨界歪みが、約２％超の、破損までの臨界歪みを有し、ここで、破損までの臨界歪みは、老化後に測定され；老化は、曲げバーを日焼け止めローションでコーティングし；コーティングされた曲げバーを、６５℃および約９０％の相対湿度で約２４時間、ならびに２．０％の印加歪みで放置することを含む、第１から第３０までの発明概念のいずれかのポリマーブレンドに関する。第３２の発明概念は、少なくとも代表的日焼け止めを含む日焼け止めが、少なくとも約１．８重量％のアボベンゾン、少なくとも約７重量％のホモサレートおよび少なくとも約５重量％のオクトクリレンを含み得る、第３１の発明概念のポリマーブレンドに関する。
【国際調査報告】
2018526519.tif 000036
2018526519.tif 000037